(57)【要約】【課題】インクジェット装置を用いて、スペーサ粒子を液晶表示装置基板の遮光領域に対応する領域中に効率的かつ高い精度で選択的に配置することが可能であって、スペーサ粒子に起因する消偏現象の発生や光抜けによるコントラストや色調の低下がなく、優れた表示品質を発現する液晶表示装置を得ることができる液晶表示装置の製造方法を提供する。【解決手段】一定のパターンに従って配列された画素領域と画素領域を画する遮光領域とからなる液晶表示装置において、インクジェット装置を用いて、スペーサ粒子の分散したスペーサ粒子分散液を吐出し、上記遮光領域に対応する領域の特定の位置にスペーサ粒子を配置した基板とスペーサ粒子を配置していない基板とを、上記遮光領域に対応する領域の特定の位置に配置されたスペーサ粒子と液晶とを介して対向させた液晶表示装置の製造方法であって、スペーサ粒子分散液のスペーサ粒子分散液が吐出される基板に対しての後退接触角（θｒ）が５度以上である液晶表示装置の製造方法。【選択図】    なし【特許請求の範囲】
【請求項１】
一定のパターンに従って配列された画素領域と画素領域を画する遮光領域とからなる液晶表示装置において、インクジェット装置を用いて、スペーサ粒子の分散したスペーサ粒子分散液を吐出し、上記遮光領域に対応する領域の特定の位置にスペーサ粒子を配置した基板とスペーサ粒子を配置していない基板とを、上記遮光領域に対応する領域の特定の位置に配置されたスペーサ粒子と液晶とを介して対向させた液晶表示装置の製造方法であって、スペーサ粒子分散液のスペーサ粒子分散液が吐出される基板に対しての後退接触角（θｒ）が５度以上であることを特徴とする液晶表示装置の製造方法。
【請求項２】
スペーサ粒子分散液が少なくとも１種類の有機溶剤を含有するスペーサ粒子分散液であって、上記有機溶剤の中で最も沸点の高い有機溶剤のスペーサ粒子分散液が吐出される基板に対しての後退接触角（θｒ）が５度以上であることを特徴とする請求項１に記載の液晶表示装置の製造方法。
【請求項３】
一定のパターンに従って配列された画素領域と画素領域を画する遮光領域とからなる液晶表示装置において、インクジェット装置を用いて、スペーサ粒子の分散したスペーサ粒子分散液を吐出し、上記遮光領域に対応する領域の特定の位置にスペーサ粒子を配置した基板とスペーサ粒子を配置していない基板とを、上記遮光領域に対応する領域の特定の位置に配置されたスペーサ粒子と液晶とを介して対向させた液晶表示装置に用いられる、スペーサ粒子と分散媒体とからなるスペーサ粒子分散液であって、
スペーサ粒子分散液が吐出される基板に対する後退接触角（θｒ）が５度以上、かつ、沸点１５０℃以上の親水性有機溶剤を含有する
ことを特徴とするスペーサ粒子分散液。
【請求項４】
沸点１５０℃以上の親水性有機溶媒は、エチレングリコール、エチレングリコールモノメチルエーテル、エチレングリコールジメチルエーテルからなる群より選択される少なくとも一種であることを特徴とする請求項３に記載のスペーサ粒子分散液。
【請求項５】
沸点１５０℃以上の親水性有機溶媒の含有量が分散媒体の７０〜９５重量％であることを特徴とする請求項３又は４に記載のスペーサ粒子分散液。
【請求項６】
更に水を含有することを特徴とする請求項３、４又は５のいずれか１項に記載のスペーサ粒子分散液。
【請求項７】
請求項１又は２に記載の液晶表示装置の製造方法、並びに、請求項３、４、５又は６のいずれか１項に記載のスペーサ粒子分散液を用いてなることを特徴とする液晶表示装置。
【発明の詳細な説明】
【技術分野】
【０００１】
本発明は、インクジェット方式による液晶表示装置の製造方法に関する。
【背景技術】
【０００２】
液晶表示装置は、現在、パソコン、携帯電子機器等に広く用いられている。図１は液晶表示装置の一例を示す断面図である。図１に示されるように、一般に液晶表示装置は、内側に透明電極３、配向膜９、カラーフィルタ４、ブラックマトリクス５等が配置され、外側に偏光板２が配置された２枚の透明基板１が、これらの周囲に配設されたシール材１０を介して対向配置され、形成された空隙に液晶７が封入された構成となされている。この液晶表示装置において、２枚の透明基板１の間隔を規制し、適正な液晶層の厚み（セルギャップ）を維持する目的で使用されているのがスペーサ粒子８である。
【０００３】
従来の液晶表示装置の製造方法においては、画素電極が形成された基板上にスペーサ粒子をランダムかつ均一に散布するため、図１に示されるように、画素電極上すなわち液晶表示装置の画素領域（表示部）に対応する領域にもスペーサ粒子が配置されてしまう。スペーサ粒子は一般的に合成樹脂やガラス等から形成されており、画素電極上にスペーサ粒子が配置されると、偏光が乱されて偏光性を失うという現象、いわゆる消偏現象が生じて、スペーサ粒子部分が光り漏れを起こすという問題点が発生する。また、スペーサ粒子表面において液晶の配向が乱れることにより、光抜けが起こり、コントラストや色調などの画質が低下して表示品質が悪化するという問題点が発生する。さらに、ＴＦＴ型液晶表示装置においては、基板上にＴＦＴ素子が配置されているが、スペーサ粒子がこのＴＦＴ素子上に配置されると、基板に圧力がかかった時にＴＦＴ素子を破損させてしまうという重大な問題点が発生する。
【０００４】
このようなスペーサ粒子のランダムかつ均一散布に伴う問題点の発生を抑制するために、スペーサ粒子を画素領域を画する遮光領域（非表示部）下にのみ配置することが検討されている。このようにスペーサ粒子を特定の位置にのみ配置する方法として、例えば、開口部を有するマスクの開口部と配置させたい位置とを合わせた上でスペーサ粒子を開口部に相当する位置にのみ配置するカラー液晶パネルが開示されている。（特許文献１参照）
【０００５】
また、感光体に静電的にスペーサ粒子を吸着させた後に透明基板に転写する液晶表示装置およびその製造方法が開示されている。（特許文献２参照）
【０００６】
しかし、これらの方法は、基板上にマスクや感光体が直接接触するために、基板上の配向膜が損傷しやすくなって、液晶表示の画質すなわち表示品質を低下させる原因になるという問題点がある。
【０００７】
また、基板上の画素電極に電圧を印加して帯電させたスペーサ粒子を散布することにより、静電的斥力によって特定の位置にスペーサ粒子を配置させる液晶表示装置の製造方法が開示されている。（特許文献３参照）
【０００８】
しかし、この方法は、配置させるパターンに従った電極を必要とするため、スペーサ粒子を完全に任意の位置に配置することは不可能であり、適用できる液晶表示装置の種類が制約されるという問題点がある。
【０００９】
一方、対向面に透明電極が被着形成された透光性電極基板間の間隙部にスペーサ粒子および液晶を介在させてなる液晶表示素子において、スペーサ粒子をインクジェット装置を用いて電極基板上に分散配置させる液晶表示素子の製造方法が開示されている。（特許文献４参照）
【００１０】
この方法は、前記方法のように基板そのものに直接接触することがなく、また、任意の位置に任意のパターンでスペーサ粒子を配置することができるので、有効な方法であると言える。
【００１１】
しかし反面、吐出するスペーサ粒子分散液中には１〜１０μｍ程度の大きさのスペーサ粒子が含まれているため、真っ直ぐに吐出するためには、インクジェット装置のヘッドのノズル径を大きくせざるを得ず、その結果、基板上に吐出されたスペーサ粒子分散液の液滴が大きくなって、基板上の遮光領域に対応する領域を狙ってスペーサ粒子分散液を吐出しても、スペーサ粒子分散液の液滴が遮光領域に対応する領域から画素領域に対応する領域にはみ出すという問題点がある。
【００１２】
こうなると、スペーサ粒子分散液の液滴を遮光領域に対応する領域上の着弾点を中心として乾燥縮小させ、それに伴ってスペーサ粒子を上記着弾点に集めるなどの何らかの工夫をしない限り、スペーサ粒子が画素領域に対応する領域にまで配置されてしまい、コントラストや色調などの画質すなわち表示品質を向上させるという所期の効果が得られないことになる。
【００１３】
近年、液晶表示装置は、その表示品質向上の要求が高まるなかでより明るい画質にするために、画素領域を大きく、遮光領域を小さくする方向にある。これはスペーサ粒子を遮光領域に対応する領域に配置するに当たっては困難な方向であって、効率良く高い精度で遮光領域に対応する領域にスペーサ粒子を選択的に配置する方法の開発がより強く求められているのが現状である。
【先行技術文献】
【特許文献】
【００１４】
【特許文献１】特開平４−１９８９１９号公報
【特許文献２】特開平６−２５８６４７公報
【特許文献３】特開平１０−３３９８７８号公報
【特許文献４】特開昭５７−５８１２４号公報
【発明の概要】
【発明が解決しようとする課題】
【００１５】
本発明の目的は、上記問題点および現状に鑑み、インクジェット装置を用いて、スペーサ粒子を液晶表示装置基板の遮光領域に対応する領域中に効率的かつ高い精度で選択的に配置することが可能であって、スペーサ粒子に起因する消偏現象の発生や光抜けによるコントラストや色調の低下がなく、優れた表示品質を発現する液晶表示装置を得ることができる液晶表示装置の製造方法を提供することにある。
【課題を解決するための手段】
【００１６】
本発明は、一定のパターンに従って配列された画素領域と画素領域を画する遮光領域とからなる液晶表示装置において、インクジェット装置を用いて、スペーサ粒子の分散したスペーサ粒子分散液を吐出し、上記遮光領域に対応する領域の特定の位置にスペーサ粒子を配置した基板とスペーサ粒子を配置していない基板とを、上記遮光領域に対応する領域の特定の位置に配置されたスペーサ粒子と液晶とを介して対向させた液晶表示装置の製造方法であって、スペーサ粒子分散液のスペーサ粒子分散液が吐出される基板に対しての後退接触角（θｒ）が５度以上である液晶表示装置の製造方法である。
以下に本発明を詳述する。
【００１７】
本発明者は、上記課題を達成するために鋭意研究した結果、一定のパターンに従って配列された画素領域と画素領域を画する遮光領域とからなる液晶表示装置において、インクジェット装置を用いて、スペーサ粒子の分散したスペーサ粒子分散液を吐出し、上記遮光領域に対応する領域の特定の位置にスペーサ粒子を配置した基板とスペーサ粒子を配置していない基板とを、上記遮光領域に対応する領域の特定の位置に配置されたスペーサ粒子と液晶とを介して対向させた液晶表示装置の製造方法において、スペーサ粒子分散液のスペーサ粒子分散液が吐出される基板に対しての後退接触角（θｒ）が５度以上となるようにすることにより、上記課題を達成できることを見出し、本発明を完成するに至った。
【００１８】
すなわち、請求項１に記載の発明（本発明）による液晶表示装置の製造方法は、一定のパターンに従って配列された画素領域と画素領域を画する遮光領域とからなる液晶表示装置において、インクジェット装置を用いて、スペーサ粒子の分散したスペーサ粒子分散液を吐出し、上記遮光領域に対応する領域の特定の位置にスペーサ粒子を配置した基板とスペーサ粒子を配置していない基板とを、上記遮光領域に対応する領域の特定の位置に配置されたスペーサ粒子と液晶とを介して対向させた液晶表示装置の製造方法であって、スペーサ粒子分散液のスペーサ粒子分散液が吐出される基板に対しての後退接触角（θｒ）が５度以上であることを特徴とする。
【００１９】
また、請求項２に記載の発明による液晶表示装置の製造方法は、上記請求項１に記載の液晶表示装置の製造方法において、スペーサ粒子分散液が少なくとも１種類の有機溶剤を含有するスペーサ粒子分散液であって、上記有機溶剤の中で最も沸点の高い有機溶剤のスペーサ粒子分散液が吐出される基板に対しての後退接触角（θｒ）が５度以上であることを特徴とする。
【００２０】
［スペーサ粒子］
本発明の液晶表示装置の製造方法（以下、単に「製造方法」と略記することもある）で用いられるスペーサ粒子分散液を構成するスペーサ粒子は、例えばシリカ系微粒子などの無機系微粒子であっても良いし、例えば有機高分子系微粒子などの有機系微粒子であっても良く、特に限定されるものではない。また、上記無機系微粒子および有機系微粒子は、それぞれ単独で用いられても良いし、両者が併用されても良い。
【００２１】
本発明の製造方法においては、上記無機系微粒子および有機系微粒子の中でも、液晶表示装置の基板上に形成された配向膜を傷つけない程度の適度な硬度を有し、熱膨張や熱収縮による厚みの変化に追随しやすく、さらにセル内部でのスペーサ粒子の移動が比較的少ない等の長所を有していることから、有機高分子系微粒子が好適に用いられる。
【００２２】
上記有機高分子系微粒子を得るための単量体（モノマー）の組成は、特に限定されるものではないが、適度な強度等を有する有機高分子系微粒子を得ることができることから、単官能単量体と多官能単量体とからなる混合単量体であることが好ましい。また、上記混合単量体中における多官能単量体の含有量は、特に限定されるものではなく、得られる有機高分子系微粒子の強度や硬度に応じて適宜調整されれば良い。
【００２３】
上記単官能単量体としては、特に限定されるものではないが、例えば、スチレン、α−メチルスチレン、ｐ−メチルスチレン、ｐ−クロロスチレン、クロロメチルスチレンなどのスチレンおよびその誘導体；塩化ビニル、塩化ビニリデンなどの塩化ビニル類；酢酸ビニル、プロピオン酸ビニルなどのビニルエステル類；（メタ）アクリロニトリルなどの不飽和ニトリル類；（メタ）アクリル酸メチル、（メタ）アクリル酸エチル、（メタ）アクリル酸ブチル、（メタ）アクリル酸２−エチルヘキシル、（メタ）アクリル酸ステアリル、エチレングリコール（メタ）アクリレート、トリフルオロエチル（メタ）アクリレート、ペンタフルオロプロピル（メタ）アクリレート、シクロヘキシル（メタ）アクリレートなどの（メタ）アクリル酸エステル類等が挙げられる。これらの単官能単量体は、単独で用いられても良いし、２種類以上が併用されても良い。なお、本発明で言う例えば（メタ）アクリルとは、アクリルまたはメタクリルを意味する。
【００２４】
上記多官能単量体としては、特に限定されるものではないが、例えば、ジビニベンゼン類；ジアリルフタレート類；トリアリルイソシアヌレート類；１，６−ヘキサンジオールジ（メタ）アクリレート、トリメチロールプロパントリ（メタ）アクリレート、テトラメチロールメタントリ（メタ）アクリレート、テトラメチロールプロパンテトラ（メタ）アクリレート、ペンタエリスリトールトリ（メタ）アクリレート、ペンタエリスリトールテトラ（メタ）アクリレート、ジペンタエリスリトールヘキサ（メタ）アクリレート、ポリテトラメチレングリコールジ（メタ）アクリレート、ネオペンチルグリコールジ（メタ）アクリレート、１，３−ブチレングリコールジ（メタ）アクリレートなどの（メタ）アクリル酸エステル類；エチレングリコールジ（メタ）アクリレート、ジエチレングリコールジ（メタ）アクリレート、トリエチレングリコールジ（メタ）アクリレートなどのポリエチレングリコールジ（メタ）アクリレート類；プロピレングリコールジ（メタ）アクリレートなどのポリプロピレングリコールジ（メタ）アクリレート類；２，２−ビス［４−（メタクリロキシエトキシ）フェニル］プロパンジ（メタ）アクリレート、２，２−水添ビス［４−（アクリロキシポリエトキシ）フェニル］プロパンジ（メタ）アクリレート、２，２−ビス［４−（アクリロキシエトキシポリプロポキシ）フェニル］プロパンジ（メタ）アクリレートなどの２，２−ビス［４−（アクリロキシポリアルコキシ）フェニル］プロパンジ（メタ）アクリレート類等や、これらの異性体や誘導体等が挙げられる。これらの多官能単量体は、単独で用いられても良いし、２種類以上が併用されても良い。
【００２５】
上記単量体、好ましくは単官能単量体と多官能単量体とからなる混合単量体を重合して有機高分子系微粒子を製造する方法としては、特に限定されるものではないが、例えば、懸濁重合法、シード重合法、分散重合法等が挙げられ、いずれの製造方法が採られても良い。
【００２６】
上記製造方法の中でも、懸濁重合法は、粒子径分布が比較的広く、多分散の有機高分子系微粒子を得ることができるので、多品種の粒子径の有機高分子系微粒子を製造する目的に適する。ただし、懸濁重合法による有機高分子系微粒子をスペーサ粒子として用いる場合には、分級操作を行って、所望の粒子径や粒子径分布を有する有機高分子系微粒子を選別して用いることが好ましい。また、シード重合法および分散重合法は、分級操作を必要とせず、単分散の有機高分子系微粒子を得ることができるので、特定の粒子径を有する有機高分子系微粒子を大量に製造する目的に適する。
【００２７】
上記重合の際には、分散媒体および重合開始剤が用いられる。
【００２８】
上記分散媒体としては、用いられる単量体の種類や組成に応じて適宜選択されれば良く、特に限定されるものではないが、例えば、イオン交換水、純水などの水；メタノール、エタノール、プロパノールなどのアルコール類；メチルセロソルブ、エチルセロソルブなどのセロソルブ類；アセトン、メチルエチルケトン、メチルイソブチルケトン、２−ブタノンなどのケトン類；酢酸メチル、酢酸エチル、酢酸ブチルなどの酢酸エステル類；アセトニトリル、Ｎ，Ｎ−ジメチルホルムアミド、ジメチルスルホキシドなどの炭化水素類等が挙げられる。これらの分散媒体は、単独で用いられても良いし、２種類以上が併用されても良い。
【００２９】
上記重合開始剤としては、特に限定されるものではないが、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔ−ブチルパーオキシ−２−エチルヘキサノエート、ジ−ｔ−ブチルパーオキサイドなどの有機過酸化物や、アゾビスイソブチロニトリル、アゾビスシクロヘキサカルボニトリル、アゾビス（２，４−ジメチルバレロニトリル）などのアゾ系化合物等が挙げられる。これらの重合開始剤は、単独で用いられても良いし、２種類以上が併用されても良い。
【００３０】
上記重合開始剤の使用量は、特に限定されるものではないが、前記単量体１００重量部に対して、重合開始剤０．１〜１０重量部であることが好ましい。単量体１００重量部に対する重合開始剤の使用量が０．１重量部未満であると、重合反応が十分に進行しないことがあり、逆に単量体１００重量部に対する重合開始剤の使用量が１０重量部を超えると、得られる有機高分子系微粒子の分子量が低くなりすぎることがある。
【００３１】
懸濁重合法とは、分散媒体として単量体の貧溶媒を用い、単量体および重合開始剤からなる単量体組成物を目的とする粒子径や粒子径分布となるように上記分散媒体（貧溶媒）中に分散して重合する方法である。懸濁重合法における分散媒体（貧溶媒）としては、通常、水に分散安定剤を添加したものが用いられる。
【００３２】
上記分散安定剤としては、特に限定されるものではないが、例えば、ポリビニルアルコール、ポリビニルピロリドン、メチルセルロース、エチルセルロース、ポリアクリル酸、ポリアクリルアミド、ポリエチレンオキシドなどの水溶性高分子や、ノニオン性界面活性剤、アニオン性界面活性剤、カチオン性界面活性剤、両性界面活性剤などの界面活性剤等が挙げられる。これらの分散安定剤は、単独で用いられても良いし、２種類以上が併用されても良い。
【００３３】
懸濁重合法の重合条件は、用いられる単量体や重合開始剤の種類や組成に応じて適宜決定されれば良く、特に限定されるものではないが、通常、重合温度が５０〜８０℃であって、重合時間が３〜２４時間であることが好ましい。
【００３４】
シード重合法とは、ソープフリー重合法や乳化重合法で作製した単分散の種粒子を、さらにシード重合時に用いられる単量体を吸収させることにより、狙いの粒子径にまで膨らませる重合方法である。
【００３５】
上記種粒子の作製に用いられる単量体としては、特に限定されるものではないが、シード重合時の相分離を抑制するために、シード重合時に用いられる単量体とできるだけ近似の単量体を用いることが好ましく、中でも、粒子系分布の単分散性が良好であることから、スチレンおよびその誘導体等を用いることがより好ましい。これらの種粒子作製用単量体は、単独で用いられても良いし、２種類以上が併用されても良い。
【００３６】
上記種粒子の粒子径分布は、特に限定されるものではないが、シード重合後の粒子径分布にも反映されるので、できるだけ単分散であることが好ましく、ＣＶ値｛（粒子径の標準偏差／平均粒子径）×１００｝として５％以下であることが好ましい。
【００３７】
シード重合時には種粒子との相分離が起きやすいため、シード重合時に種粒子に吸収させる単量体は、種粒子の作製に用いられた単量体とできるだけ近似の単量体であることが好ましい。例えば、種粒子がスチレン系樹脂からなる場合、種粒子に吸収させる単量体は芳香族系ジビニル単量体であることが好ましく、種粒子がアクリル系樹脂からなる場合、種粒子に吸収させる単量体はアクリル系マルチビニル単量体であることが好ましい。
【００３８】
上記シード重合法において、種粒子に吸収させる単量体の添加量は、特に限定されるものではないが、種粒子１重量部に対して、上記単量体２０〜１００重量部であることが好ましい。種粒子１重量部に対する上記単量体の添加量が２０重量部未満であると、得られる有機高分子系微粒子の破壊強度が不十分となることがあり、逆に種粒子１重量部に対する上記単量体の添加量が１００重量部を超えると、シード重合時に種粒子同士や微粒子同士の合着が起こって、得られる有機高分子系微粒子の粒子系分布が好ましくない程度にまで広がることがある。
【００３９】
また、上記シード重合法においては、必要に応じて、分散安定剤が用いられても良い。上記分散安定剤としては、特に限定されるものではないが、例えば、ポリビニルアルコール、ポリビニルピロリドン、メチルセルロース、エチルセルロース、ポリアクリル酸、ポリアクリルアミド、ポリエチレンオキシドなどの水溶性高分子や、ノニオン性界面活性剤、アニオン性界面活性剤、カチオン性界面活性剤、両性界面活性剤などの界面活性剤等が挙げられる。これらの分散安定剤は、単独で用いられても良いし、２種類以上が併用されても良い。
【００４０】
分散重合法とは、単量体は溶解するが、生成した重合体（ポリマー）は溶解しない貧溶媒を分散媒体として重合を行い、この重合系に高分子系分散安定剤を添加することにより、生成した重合体を微粒子形状で析出させる方法である。
【００４１】
一般に架橋性単量体を含有する単量体を分散重合法により重合すると、微粒子の凝集が起きやすく、単分散の架橋微粒子を安定的に得ることは難しいが、重合条件を選定することにより、架橋性単量体を含有する単量体を安定的に重合して単分散の架橋微粒子を安定的に得ることが可能となる。
【００４２】
上記架橋性単量体を含有する単量体中における架橋性単量体の含有量は、特に限定されるものではないが、分散重合時の微粒子の凝集や得られる架橋微粒子の強度等を考慮すると、５０重量％以上であることが好ましい。架橋性単量体を含有する単量体中における架橋性単量体の含有量が５０重量％未満であると、重合時に生成した微粒子の表面が分散媒体中で柔らかくなるため、微粒子同士の衝突によって合着が起こり、得られる架橋微粒子の粒子系分布が好ましくない程度にまで広がったり、凝集体となってしまうことがある。また、たとえ単分散性を保持しても、架橋密度が低くなって、スペーサ粒子として必要な破壊強度を十分に得られなくなることがある。
【００４３】
分散重合時に用いられる分散媒体としては、用いられる単量体の種類や組成に応じて適宜選択されれば良く、特に限定されるものではないが、例えば、メタノール、エタノール、プロパノールなどのアルコール類、メチルセロソルブ、エチルセロソルブなどのセロソルブ類、アセトン、メチルエチルケトン、メチルイソブチルケトン、２−ブタノンなどのケトン類、酢酸メチル、酢酸エチル、酢酸ブチルなどの酢酸エステル類、アセトニトリル、Ｎ，Ｎ−ジメチルホルムアミド、ジメチルスルホキシドなどの炭化水素類、これらと互いに相溶しあう他の有機溶剤等の有機溶剤や、イオン交換水、純水などの水等が挙げられる。これらの分散媒体は、単独で用いられても良いし、２種類以上が併用されても良い。  
【００４４】
本発明の製造方法で用いられるスペーサ粒子分散液を構成するスペーサ粒子は、最終的には液晶表示装置のギャップ材として用いられるので、一定の圧縮強度などの強度を有していることが好ましい。
【００４５】
スペーサ粒子の圧縮強度を示す指標として、スペーサ粒子の直径が１０％変位した時の圧縮弾性率（１０％Ｋ値）を採ると、液晶表示装置のギャップ材としては、特に限定されるものではないが、スペーサ粒子の上記１０％Ｋ値が２０００〜１５０００ＭＰａであることが好ましい。
【００４６】
スペーサ粒子の上記１０％Ｋ値が２０００ＭＰａ未満であると、液晶表示装置を組立てる際のプレス圧により、スペーサ粒子が変形して、適切なギャップが出にくくなることがあり、逆にスペーサ粒子の上記１０％Ｋ値が１５０００ＭＰａを超えると、スペーサ粒子が液晶表示装置に組み込まれた際に、基板上の配向膜を傷つけて、表示異常が発生することがある。
【００４７】
なお、上記１０％Ｋ値とは、柔軟なスペーサ粒子の硬さを正確に把握するために、以下の方法で測定した値を意味する。
〔１０％Ｋ値の測定方法〕
例えば特公平７−９５１６５号公報に記載されているように、測定装置として微小圧縮試験器（型式「ＰＣＴ−２００」、島津製作所社製）を用いて、ダイヤモンド製の直径５０μｍの円柱の平滑な端面でスペーサ粒子を圧縮し、スペーサ粒子の直径が１０％変位した時の圧縮荷重から１０％Ｋ値（ＭＰａ）を求める。
【００４８】
上記スペーサ粒子には、液晶表示装置の表示品質の一つであるコントラストを向上させるために、着色処理が施されていても良い。
【００４９】
スペーサ粒子に着色処理を施す方法としては、特に限定されるものではないが、例えば、カーボンブラック、分散染料、酸性染料、塩基性染料、金属酸化物などの着色剤を用いて着色する方法や、スペーサ粒子の表面に有機物の膜を形成し、この有機物の膜を高温で分解もしくは炭化させて着色する方法等が挙げられる。なお、スペーサ粒子を形成する材質自体が着色している場合には、着色処理を施すことなく、そのまま着色スペーサ粒子として用いても良い。
【００５０】
また、上記スペーサ粒子には、スペーサ粒子分散液中でのスペーサ粒子の分散性や安定性を高めたり、電気泳動効果により配線部などの段差部近傍にスペーサ粒子を集めやすくするために、荷電制御剤（帯電制御剤）を含有させていても良い。
【００５１】
スペーサ粒子に荷電制御剤を含有させる方法は、特に限定されるものではなく、例えば、荷電制御剤が重合性官能基を有する場合には、スペーサ粒子を重合する際に前記単量体とともに共重合させて、荷電制御剤をスペーサ粒子に導入しても良いし、後述する表面修飾を行う際に共重合させて、荷電制御剤をスペーサ粒子に導入しても良い。また、荷電制御剤がスペーサ粒子や表面修飾後の表面官能基と反応する反応性官能基を有する場合には、それらの反応性官能基と例えばエステル化反応やウレタン反応などの化学反応をさせて、荷電制御剤をスペーサ粒子に導入しても良い。さらに、荷電制御剤が上記重合性官能基や反応性官能基を有していない場合でも、スペーサ粒子作製時に単量体と荷電制御剤とを混合して、重合させながら荷電制御剤をスペーサ粒子中に含有させても良い。
【００５２】
上記荷電制御剤としては、例えば特開２００２−１４８８６５号公報に記載されているような化合物を使用することができ、その具体例としては、特に限定されるものではないが、例えば、有機金属化合物、キレート化合物、モノアゾ系染料金属化合物、アセチルアセトン金属化合物、芳香族ヒドロキシルカルボン酸、芳香族モノカルボン酸、芳香族ポリカルボン酸などの芳香族カルボン酸およびその金属塩、無水物、エステル類、ビスフェノールなどのフェノール誘導体、尿素誘導体、含金属サリチル酸系化合物、４級アンモニウム塩、カリックスアレーン、ケイ素化合物、スチレン−（メタ）アクリル酸共重合体、スチレン−アクリル−スルホン酸共重合体、非金属カルボン酸系化合物、ニグロシンおよびその脂肪酸金属塩などによる変性物、トリブチルベンジルアンモニウム−１−ヒドロキシ−４−ナフトスルフォン酸塩、テトラブチルアンモニウムテトラフルオロボレートなどの４級アンモニウム塩およびこれらの類似体であるホスホニウム塩などのオニウム塩およびこれらのレーキ顔料、トリフェニルメタン染料およびこれらのレーキ顔料（上記レーキ化剤としては、特に限定されるものではないが、例えば、燐タングステン酸、燐モリブデン酸、燐タングステンモリブデン酸、タンニン酸、ラウリン酸、没食子酸、フェリシアン化物、フェロシアン化物等が挙げられる）、高級脂肪酸の金属塩、ジブチル錫オキサイド、ジオクチル錫オキサイド、ジシクロヘキシル錫オキサイドなどのジオルガノ錫オキサイド類、ジブチル錫ボレート、ジオクチル錫ボレート、ジシクロヘキシル錫ボレートなどのジオルガノ錫ボレート類等が挙げられる。これらの荷電制御剤は、単独で用いられても良いし、２種類以上が併用されても良い。
【００５３】
これらの荷電制御剤の中から、スペーサ粒子を周囲の環境に対して正に帯電させるか、負に帯電させるかに対応して、適宜適切な荷電制御剤を選択すれば良い。
【００５４】
また、上記スペーサ粒子は、表面に接着層が設けられていても良いし、液晶表示装置に用いる場合に、スペーサ粒子の周辺の液晶の配向を乱さないための表面修飾が施されていても良い。
【００５５】
上記表面修飾の方法としては、特に限定されるものではないが、例えば、特開平１−２４７１５４号公報に開示されているように、スペーサ粒子表面に樹脂を析出させて表面修飾する方法、特開平９−１１３９１５号公報に開示されているように、スペーサ粒子表面の官能基と反応する化合物を作用させて表面修飾する方法、特開平１１−２２３８２１号公報に開示されているように、スペーサ粒子表面でグラフト重合を行って表面修飾する方法等が挙げられ、中でも、液晶表示装置のセル中で表面修飾層の剥離や液晶への溶出という不具合が起こりにくいことから、スペーサ粒子表面に化学的に結合した表面層を形成して表面修飾する方法が好ましく、とりわけ、密度の高い表面層を十分な厚みで形成することができることから、上記特開平１１−２２３８２１号公報に開示されているように、表面に還元性基を有するスペーサ粒子に酸化剤を反応させてスペーサ粒子表面にラジカルを発生させ、このラジカルを起点としてスペーサ粒子表面にグラフト重合を行うことにより表面修飾する方法がより好ましい。
【００５６】
［スペーサ粒子分散液］
本発明の液晶表示装置の製造方法で用いられるスペーサ粒子分散液は、上述したスペーサ粒子が分散媒体中に分散されてなる。
【００５７】
本発明の液晶表示装置の製造方法においては、上記スペーサ粒子分散液のスペーサ粒子分散液が吐出される基板に対しての後退接触角（θｒ）が５度以上であることが必要である。
【００５８】
なお、本発明で言う後退接触角（θｒ）とは、基板上に着弾したスペーサ粒子分散液の液滴が、基板上に着弾してから乾燥するまでの過程において、基板上に最初に着弾した際の着弾径より小さくなりはじめた時（液滴が縮みはじめた時）に示す接触角、または、スペーサ粒子分散液の液滴の揮発成分のうち８０〜９５重量％が揮発した時に示す接触角を意味する。
【００５９】
スペーサ粒子分散液の上記後退接触角（θｒ）が５度以上であると、基板上に着弾したスペーサ粒子分散液の液滴が乾燥し、液滴の中心に向かって縮小していくとともに、その液滴中に１個以上含まれるスペーサ粒子が、同様に液滴の中心に寄り集まって来ることが可能となって、スペーサ粒子を基板上の所望の位置に精度良く配置することができる。
【００６０】
スペーサ粒子分散液の上記後退接触角（θｒ）を５度以上とする方法としては、特に限定されるものではないが、例えば、スペーサ粒子分散液の分散媒体の組成を調整する方法や、基板の表面を調整する方法等が挙げられ、いずれの方法が採られても良い。
【００６１】
上記分散媒体としては、インクジェット装置のヘッドのノズルから吐出される温度において液体であって、スペーサ粒子を分散させることができるものであれば如何なる化合物であっても良く、特に限定されるものではないが、中でも、水や親水性有機溶剤が好適に用いられる。
【００６２】
なお、一部のインクジェット装置のヘッドは水系分散媒体に適するものとなされているので、そのようなヘッドを用いる場合には、分散媒体が疎水性の強い有機溶剤であると、ヘッドを構成する部材が分散媒体に侵されたり、部材を接着するために用いられた接着剤の一部が分散媒体中に溶出する等の問題が生じる。従って、スペーサ粒子分散液の分散媒体は、水や親水性有機溶剤であることが好ましい。
【００６３】
上記水としては、特に限定されるものではないが、例えば、イオン交換水、純水、地下水、水道水、工業用水等が挙げられる。これらの水は、単独で用いられても良いし、２種類以上が併用されても良い。
【００６４】
上記親水性有機溶剤としては、特に限定されるものではないが、例えば、エタノール、ｎ−プロパノール、２−プロパノール、１−ブタノール、２−ブタノール、１−ヘキサノール、１−メトキシ−２−プロパノール、フルフリルアルコール、テトラヒドロフルフリルアルコールなどのモノアルコール類；エチレングリコール、ジエチレングリコール、トリエチレングリコール、テトラエチレングリコールなどのエチレングリコール類；プロピレングリコール、ジプロピレングリコール、トリプロピレングリコール、テトラプロピレングリコールなどのプロピレングリコール類；エチレングリコール類やプロピレングリコール類のモノメチルエーテル、モノエチルエーテル、モノプロピルエーテル、モノイソプロピルエーテル、モノブチルエーテルなどの低級モノアルキルエーテル類；エチレングリコール類やプロピレングリコール類のジメチルエーテル、ジエチルエーテル、ジプロピルエーテル、ジイソプロピルエーテルなどの低級ジアルキルエーテル類；エチレングリコール類やプロピレングリコール類のモノアセテート、ジアセテートなどのアルキルエステル類；１，３−プロパンジオール、１，２−ブタンジオール、１，３−ブタンジオール、１，４−ブタンジオール、３−メチル−１，５−ペンタンジオール、３−ヘキセン−２，５−ジオール、１，５−ペンタンジオール、２，４−ペンタンジオール、２−メチル−２，４−ペンタンジオール、２，５−ヘキサンジオール、１，６−ヘキサンジオール、ネオペンチルグリコールなどのジオール類；ジオール類のエーテル誘導体；ジオール類のアセテート誘導体；グリセリン、１，２，４−ブタントリオール、１，２，６−ヘキサントリオール、１，２，５−ペンタントリオール、トリメチロールプロパン、トリメチロールエタン、ペンタエリスリトールなどの多価アルコール類；多価アルコール類のエーテル誘導体；多価アルコール類のアセテート誘導体等や、ジメチルスルホキシド、チオジグリコール、Ｎ−メチル−２−ピロリドン、Ｎ−ビニル−２−ピロリドン、γ−ブチロラクトン、１，３−ジメチル−２−イミダゾリジン、スルホラン、ホルムアミド、Ｎ，Ｎ−ジメチルホルムアミド、Ｎ，Ｎ−ジエチルホルムアミド、Ｎ−メチルホルムアミド、アセトアミド、Ｎ−メチルアセトアミド、α−テルピネオール、エチレンカーボネート、プロピレンカーボネート、ビス−β−ヒドロキシエチルスルホン、ビス−β−ヒドロキシエチルウレア、Ｎ，Ｎ−ジエチルエタノールアミン、アビエチノール、ジアセトンアルコール、尿素等が挙げられる。これらの親水性有機溶剤は、単独で用いられても良いし、２種類以上が併用されても良い。また、上記水および親水性有機溶剤は、それぞれ単独で用いられても良いし、両者が併用されても良い。
【００６５】
本発明の製造方法においては、スペーサ粒子分散液が少なくとも１種類の有機溶剤を含有するスペーサ粒子分散液であって、かつ、上記有機溶剤を適切に選択することによりスペーサ粒子分散液が吐出される基板に対しての後退接触角（θｒ）を５度以上とすることが好ましい。
【００６６】
このように有機溶剤を選択することによりスペーサ粒子分散液のスペーサ粒子分散液が吐出される基板に対しての後退接触角（θｒ）を５度以上とすることができるので、スペーサ粒子分散液のスペーサ粒子分散液が吐出される基板に対しての後退接触角（θｒ）を効率的かつ簡便に５度以上とすることができる。
【００６７】
スペーサ粒子分散液のスペーサ粒子分散液が吐出される基板に対しての後退接触角（θｒ）が５度未満であると、スペーサ粒子分散液のスペーサ粒子分散液が吐出される基板に対しての後退接触角（θｒ）を５度以上とすることが困難となって、基板上に着弾したスペーサ粒子分散液の液滴が乾燥する際に液滴の中心に向かって縮小していくことが起こらなくなったり、その液滴中に１個以上含まれるスペーサ粒子が液滴の中心に寄り集まって来ることが起こらなくなることがある。その結果、このスペーサ粒子分散液を用いて液晶表示装置を製造する際に、スペーサ粒子を遮光領域に対応する領域内に高い精度で選択的に配置することが困難となって、スペーサ粒子が画素領域に対応する領域にまで配置されてしまい、液晶表示装置の表示品質が十分に向上しなくなることがある。
【００６８】
また、本発明の製造方法で用いられるスペーサ粒子分散液は、特に限定されるものではないが、２０℃における表面張力が［基板の表面エネルギー−５］〜５０ｍＮ／ｍであることが好ましい。なお、上記［基板の表面エネルギー−５］〜５０ｍＮ／ｍとは、例えば、基板の表面エネルギーが３０ｍＮ／ｍである場合、２５（３０−５）〜５０ｍＮ／ｍであることを意味する。
【００６９】
スペーサ粒子分散液の２０℃における表面張力が［基板の表面エネルギー−５］ｍＮ／ｍ未満であると、疎水性の強いすなわち表面エネルギーの小さい配向膜等を使用した基板の場合であっても、基板上に吐出されたスペーサ粒子分散液の基板に対する初期接触角（θ）を大きくすることができず、スペーサ粒子分散液が基板上に濡れ拡がった状態となって、スペーサ粒子の配置間隔を狭くすることができなくなることがあり、逆にスペーサ粒子分散液の２０℃における表面張力が５０ｍＮ／ｍを超えると、インクジェット装置のヘッドのノズル内に気泡が残存して、吐出を円滑に行うことができなくなることがある。
【００７０】
また、本発明の製造方法で用いられるスペーサ粒子分散液は、特に限定されるものではないが、基板面に対する初期接触角（θ）が１０〜１１０度であることが好ましい。
【００７１】
スペーサ粒子分散液の基板面に対する初期接触角（θ）が１０度未満であると、基板上に吐出されたスペーサ粒子分散液が基板上に濡れ拡がった状態となって、スペーサ粒子の配置間隔を狭くすることができなくなることがあり、逆にスペーサ粒子分散液の基板面に対する初期接触角（θ）が１１０度を超えると、少しの振動でスペーサ粒子分散液の液滴が基板上を動き回って、スペーサ粒子の配置精度が悪くなったり、基板面に対するスペーサ粒子の密着性が悪くなったりすることがある。
【００７２】
さらに、本発明の製造方法で用いられるスペーサ粒子分散液は、特に限定されるものではないが、吐出時における粘度が０．５〜１５ｍＰａ・ｓであることが好ましく、より好ましくは５〜１０ｍＰａ・ｓである。
【００７３】
スペーサ粒子分散液の吐出時における粘度が０．５ｍＰａ・ｓ未満であると、インクジェット装置による吐出の際に、吐出量の制御が困難となって、安定的に吐出することができなくなることがあり、逆にスペーサ粒子分散液の吐出時における粘度が１５ｍＰａ・ｓを超えると、インクジェット装置による吐出が困難となることがある。なお、スペーサ粒子分散液の吐出時における粘度を上記好ましい範囲とするために、好ましくは−５℃〜５０℃の温度範囲でインクジェット装置のヘッドの温度をベルチェ素子や冷媒などにより冷却したり、ヒーターなどにより加温したりして、スペーサ粒子分散液の吐出時における液温を調整しても良い。
【００７４】
本発明の製造方法で用いられるスペーサ粒子分散液中における前記スペーサ粒子の固形分濃度は、特に限定されるものではないが、０．０１〜５重量％であることが好ましく、より好ましくは０．１〜２重量％である。
【００７５】
スペーサ粒子分散液中におけるスペーサ粒子の固形分濃度が０．０１重量％未満であると、吐出されたスペーサ粒子分散液の液滴中に有効量のスペーサ粒子が含有されなくなることがあり、逆にスペーサ粒子分散液中におけるスペーサ粒子の固形分濃度が５重量％を超えると、インクジェット装置のヘッドのノズルが閉塞しやすくなったり、吐出されたスペーサ粒子分散液の液滴中のスペーサ粒子の含有量が過剰となって、乾燥過程におけるスペーサ粒子の移動が困難となることがある。
【００７６】
また、本発明の製造方法で用いられるスペーサ粒子分散液においては、前記スペーサ粒子が前記分散媒体中に単粒子状に分散していることが好ましい。スペーサ粒子が分散媒体中に単粒子状に分散していなくて凝集物が存在すると、吐出性や吐出精度が低下したり、インクジェット装置のヘッドのノズル閉塞が起こることがある。
【００７７】
本発明の製造方法で用いられるスペーサ粒子分散液は、前述したように、少なくとも１種類の有機溶剤を含有するスペーサ粒子分散液であって、上記有機溶剤の中で最も沸点の高い有機溶剤のスペーサ粒子分散液が吐出される基板に対しての後退接触角（θｒ）が５度以上となされていることが好ましい。
【００７８】
上記スペーサ粒子分散液中における最も沸点の高い有機溶剤のスペーサ粒子分散液が吐出される基板に対しての後退接触角（θｒ）が５度未満であると、基板上に吐出されたスペーサ粒子分散液の乾燥後期において、スペーサ粒子分散液の液滴径が大きくなってしまい、すなわち、基板上でスペーサ粒子分散液が濡れ拡がってしまい、スペーサ粒子が基板上の着弾点（着弾地点中心）に集まりにくくなることがある。
【００７９】
上記スペーサ粒子分散液を構成する分散媒体には、少なくとも１種類の沸点が１００℃未満の親水性有機溶剤が含有されていることが好ましく、より好ましくは少なくとも１種類の沸点が７０℃以上１００℃未満の親水性有機溶剤が含有されていることである。なお、本発明で言う沸点とは、１気圧の条件下での沸点を意味する。
【００８０】
上記沸点が１００℃未満の親水性有機溶剤としては、特に限定されるものではないが、例えば、エタノール、ｎ−プロパノール、２−プロパノールなどの低級モノアルコール類やアセトン等が挙げられる。これらの沸点が１００℃未満の親水性有機溶剤は、単独で用いられても良いし、２種類以上が併用されても良い。
【００８１】
上記沸点が１００℃未満の親水性有機溶剤は、スペーサ粒子分散液を基板上に吐出して乾燥させる際に、比較的低い温度で揮発する。スペーサ粒子分散液の分散媒体が高温で配向膜に接触すると配向膜を汚染して液晶表示装置の表示品質を損なうことがあるため、乾燥温度をあまり高くすることができない。従って、上記沸点が１００℃未満の親水性有機溶剤を用いることが好ましい。ただし、上記沸点が１００℃未満の親水性有機溶剤が常温で揮散しやすいと、スペーサ粒子分散液の製造時や貯蔵時に凝集粒子が発生しやすくなったり、インクジェット装置のヘッドのノズル付近に位置するスペーサ粒子分散液が乾燥しやすくなって、インクジェット装置による吐出性が損なわれたりすることがあるので、沸点が７０℃以上１００℃未満の親水性有機溶剤を用いることがより好ましい。
【００８２】
分散媒体中における沸点が１００℃未満の親水性有機溶剤の含有量は、特に限定されるものではないが、５〜８０重量％であることが好ましい。
【００８３】
分散媒体中における沸点が１００℃未満の親水性有機溶剤の含有量が５重量％未満であると、比較的低い乾燥温度におけるスペーサ粒子分散液の乾燥速度が遅くなって、生産性（生産効率）が低下することがあり、逆に分散媒体中における沸点が１００℃未満の親水性有機溶剤の含有量が８０重量％を超えると、スペーサ粒子分散液の製造時や貯蔵時に乾燥しやすくなって、凝集粒子が発生したり、インクジェット装置のヘッドのノズル近辺のスペーサ粒子分散液が過剰に乾燥して、吐出性や吐出精度が損なわれることがある。
【００８４】
上記少なくとも１種類の沸点が１００℃未満の親水性有機溶剤を含有する分散媒体には、少なくとも１種類の沸点が１００℃以上の溶媒が含有されていることが好ましい。
【００８５】
上記沸点が１００℃以上の溶媒としては、特に限定されるものではないが、例えば、水や沸点が１００℃以上の親水性有機溶剤等が挙げられ、中でも、沸点が１５０℃以上の親水性有機溶剤が好適に用いられ、とりわけ、沸点が１５０〜２００℃の親水性有機溶剤がより好適に用いられる。これらの沸点が１００℃以上の溶媒は、単独で用いられても良いし、２種類以上が併用されても良い。
【００８６】
上記沸点が１５０℃以上の親水性有機溶媒としては、特に限定されるものではないが、例えば、エチレングリコール、エチレングリコールモノメチルエーテル、エチレングリコールジメチルエーテルなどの低級アルコールエーテル類等が挙げられる。これらの沸点が１５０℃以上の親水性有機溶剤は、単独で用いられても良いし、２種類以上が併用されても良い。
【００８７】
上記沸点が１５０℃以上の親水性有機溶剤は、スペーサ粒子分散液の製造時や貯蔵時に乾燥して凝集粒子が発生するのを抑制したり、インクジェット装置のヘッドのノズル近辺でスペーサ粒子分散液が過剰に乾燥して吐出性や吐出精度が損なわれるのを抑制する。ただし、上記沸点が１５０℃以上の親水性有機溶剤の沸点が２００℃を超えると、スペーサ粒子分散液の乾燥時間が著しく長くなって生産性が低下したり、配向膜が汚染されて液晶表示装置の表示品質が損なわれることがある。
【００８８】
分散媒体中における沸点が１５０℃以上の親水性有機溶剤の含有量は、特に限定されるものではないが、０．１〜９５重量％であることが好ましく、より好ましくは０．２〜９０重量％である。
【００８９】
分散媒体中における沸点が１５０℃以上の親水性有機溶剤の含有量が０．１重量％未満であると、沸点が１５０℃以上の親水性有機溶剤を含有させることによる上記効果を十分に得られなくなることがあり、逆に分散媒体中における沸点が１５０℃以上の親水性有機溶剤の含有量が９５重量％を超えると、スペーサ粒子分散液の乾燥時間が著しく長くなって生産性が低下したり、配向膜が汚染されて液晶表示装置の表示品質が損なわれることがある。
【００９０】
前記沸点が１００℃未満の親水性有機溶剤は、特に限定されるものではないが、２０℃における表面張力が２５ｍＮ／ｍ以下であることが好ましい。また、上記沸点が１５０℃以上の親水性有機溶剤は、特に限定されるものではないが、２０℃における表面張力が３０ｍＮ／ｍ以上であることが好ましい。
【００９１】
一般にインクジェット装置は、吐出するスペーサ粒子分散液の２０℃における表面張力が３０〜５０ｍＮ／ｍである場合に良好な吐出精度を示す。一方、基板上に吐出されたスペーサ粒子分散液の液滴の表面張力は高い方がスペーサ粒子を乾燥過程で移動させるのに適している。
【００９２】
沸点が１００℃未満の親水性有機溶剤の２０℃における表面張力が２５ｍＮ／ｍ以下であると、吐出時においてはスペーサ粒子分散液の表面張力が比較的低い状態にあるので、良好な吐出精度を得ることが可能となり、基板上に着弾後はスペーサ粒子分散液中の他の分散媒体成分より先に揮散して、残されたスペーサ粒子分散液の表面張力が高くなるので、乾燥過程において、スペーサ粒子分散液の着弾点に向かってのスペーサ粒子の移動が容易となる。
【００９３】
また、沸点が１５０℃以上の親水性有機溶剤の２０℃における表面張力が３０ｍＮ／ｍ以上であると、スペーサ粒子分散液の前記後退接触角（θｒ）が５度以上となりやすくなるので、スペーサ粒子分散液の液滴が基板上に着弾後、より低沸点の水や親水性有機溶剤が揮散した後に、スペーサ粒子分散液の表面張力が高く保たれるので、乾燥過程において、スペーサ粒子分散液の着弾点に向かってのスペーサ粒子の移動が容易となる。
【００９４】
本発明の製造方法で用いられるスペーサ粒子分散液には、必要に応じて、例えば、粘接着性を向上させるための粘接着性付与剤、スペーサ粒子の分散性を向上させたり、表面張力、基板面に対する初期接触角（θ）、粘度などの物理的特性を制御して、吐出精度やスペーサ粒子の移動性等を向上させるための界面活性剤（乳化剤）や粘度調整剤、あるいは、ｐＨ調整剤、消泡剤、酸化防止剤、熱安定剤、光安定剤、紫外線吸収剤、着色剤等の各種添加剤の１種類もしくは２種類以上が添加されていても良い。
【００９５】
なお、本発明の検討過程において、スペーサ粒子分散液の後退接触角（θｒ）は、スペーサ粒子分散液の初期接触角（θ）に比較して小さくなる傾向があることが判った。これは、初期接触角（θ）はスペーサ粒子分散液を構成する分散媒体に接触していない基板に対してのスペーサ粒子分散液の接触角であるのに対し、後退接触角（θｒ）はスペーサ粒子分散液を構成する分散媒体に接触した後の基板に対してのスペーサ粒子分散液の接触角であることによるものと考えられる。すなわち、後退接触角（θｒ）が初期接触角（θ）に比較して著しく小さい場合には、スペーサ粒子分散液を構成する分散媒体によって配向膜等が汚染や損傷を受けているということを示しており、このような分散媒体を用いることは、配向膜等の汚染防止や損傷防止の観点から、好ましいことではないということも判った。
【００９６】
［インクジェット装置］
次に、上述したスペーサ粒子分散液を基板上に吐出するインクジェット装置について説明する。
【００９７】
本発明の製造方法で用いられるインクジェット装置としては、特に限定されるものではないが、例えば、ピエゾ素子の振動によって液体をノズルから吐出するピエゾ方式、急激な加熱による液体の膨張を利用して液体をノズルから吐出するサーマル方式、発熱素子の急激な加熱によって液体をノズルから吐出するバブルジェット（登録商標）方式等が挙げられ、いずれの方式のインクジェット装置を用いても良い。
【００９８】
上記インクジェット装置のヘッドのノズル口径は、特に限定されるものではないが、スペーサ粒子の粒子径に対して７倍以上であることが好ましく、より好ましくは７〜１５倍である。すなわち、スペーサ粒子の粒子径は通常１．５〜１０μｍ程度であるので、ノズル口径は１０μｍ以上であることが好ましく、より好ましくは２０〜１５０μｍ程度である。インクジェット装置のヘッドのノズル口径がスペーサ粒子の粒子径に対して７倍未満であると、スペーサ粒子の粒子径とノズル口径との差が小さくなりすぎて、スペーサ粒子分散液を吐出した場合に、吐出精度が低下したり、ノズル閉塞を起こして吐出不能となることがある。
【００９９】
スペーサ粒子分散液の吐出精度が低下する理由は以下のように説明される。
ピエゾ方式のインクジェット装置においては、ピエゾ素子の振動によりピエゾ素子に近接したインク室にインクを吸引し、インク室からインクをノズル先端を通過させて吐出している。液滴の吐出法としては、吐出の直前にノズル先端のメニスカス（インクと気体との界面）を引き込んでから液を押し出す引き打ち法と、メニスカスが待機停止している位置から直接液を押し出す押し打ち法とがあるが、一般のインクジェット装置においては、より小さな液滴を吐出できることから、前者の引き打ち法が主流となっている。
【０１００】
図２はインクジェット装置のヘッドのノズルからの液滴の吐出状態を示す模式図であり、（ａ）はメニスカスが軸対称でない場合（スペーサ粒子の粒子径に対しノズル口径が相対的に小さい場合）を示し、（ｂ）はメニスカスが軸対称である場合（スペーサ粒子の粒子径に対しノズル口径が相対的に大きい場合）を示す。
【０１０１】
本発明の製造方法におけるスペーサ粒子分散液の吐出においては、インクジェット装置のヘッドのノズル口径がある程度大きく、かつ、小液滴の吐出が要求されるため、上記引き打ち法が有効である。
【０１０２】
一方、引き打ち法の場合、吐出直前にメニスカスを引き込むため、図２（ａ）に示すように、インクジェット装置のヘッドのノズル口径がスペーサ粒子８の粒子径の７倍未満と小さい場合、引き込んだメニスカス１１近傍にスペーサ粒子８が存在すると、メニスカス１１が軸対称に引き込まれなくなるため、メニスカス１１を引き込んだ後にスペーサ粒子分散液１２を押し出す際に、液滴が直進せず曲がってしまい、吐出精度が低下することがあるので、好ましくない。
【０１０３】
また、インクジェット装置のヘッドのノズル口径がスペーサ粒子の粒子径に対して１５倍超であるか、１５０μｍ超と大きい場合、吐出される液滴が大きくなって着弾径も大きくなるため、スペーサ粒子の配置精度が粗くなることがあるので、好ましくない。
【０１０４】
インクジェット装置のヘッドのノズルから吐出されるスペーサ粒子分散液の液滴量は、特に限定されるものではないが、１０〜８０ｐＬであることが好ましい。上記液滴量を制御する方法としては、特に限定されるものではないが、例えば、インクジェット装置のヘッドのノズル口径を最適化する方法や、インクジェット装置のヘッドを制御する電気信号を最適化する方法等が挙げられ、いずれの方法を採っても良いが、特にピエゾ方式のインクジェット装置を用いる場合には、後者のインクジェット装置のヘッドを制御する電気信号を最適化する方法を採ることが好ましい。
【０１０５】
インクジェット装置のヘッドには、上述したようなノズルが、複数個かつ一定の配置方式（ヘッドの移動方向に対して直交する方向に等間隔で例えば６４個や１２８個などの複数個）で設けられている。また、これらが例えば２列などの複数列で設けられている場合もある。このノズル間の間隔は、ピエゾ素子などの構造やノズル口径等の制約を受けるので、スペーサ粒子分散液をこの間隔以外で基板に吐出する場合、その吐出間隔それぞれにヘッドを準備するのは難しい。従って、ヘッドの間隔より小さい場合には、ヘッドのスキャン（移動）方向に通常は直角に配置されているヘッドを基板と平行を保ったまま基板と平行な面内で傾ける（回転させる）方法を採ることが好ましく、また、ヘッドの間隔より大きい場合には、全てのノズルで吐出するのではなく、一定のノズルのみで吐出したり、加えて、ヘッドを傾けたりする方法を採ることが好ましい。
【０１０６】
また、生産性を向上させるために、このようなヘッドを複数個インクジェット装置に取り付けることも可能であるが、取り付けるヘッド数を増やすと制御の点で複雑になるので注意を要する。
【０１０７】
［スペーサ粒子分散液の吐出方法および液滴の着弾方法］
スペーサ粒子分散液を吐出する対象となる基板としては、液晶表示装置のパネル基板として一般的に用いられるもので良く、特に限定されるものではないが、例えば、ガラス基板や樹脂基板等が挙げられ、いずれの基板を用いても良い。また、液晶表示装置を構成する一方の基板および他方の基板は、同一の基板であっても良いし、異なる基板であっても良い。
【０１０８】
これらの基板は２枚１組で構成されているが、その内の一方の基板は、一定のパターンに従って配列された画素領域と画素領域を画する遮光領域とからなる。具体的には、その基板はカラーフィルタ基板であって、一定のパターンに従って配列された画素領域がカラーフィルタであり、これら画素領域が実質的にほとんど光を通さないクロムなどの金属やカーボンブラック等が分散された樹脂等からなる遮光領域（ブラックマトリックス）で画されている。
【０１０９】
本発明の液晶表示装置の製造方法は、インクジェット装置を用いて、液晶表示装置を構成する一方の基板の遮光領域に対応する領域にスペーサ粒子分散液の液滴を着弾させる際に、スペーサ粒子分散液のスペーサ粒子分散液が吐出される基板に対しての後退接触角（θｒ）が５度以上となるようにする。また、好ましくは、スペーサ粒子分散液として少なくとも１種類の有機溶剤を含有するスペーサ粒子分散液を用い、上記有機溶剤の中で最も沸点の高い有機溶剤のスペーサ粒子分散液が吐出される基板に対しての後退接触角（θｒ）が５度以上となるようにする。なお、基板全体が全て後退接触角（θｒ）が５度以上である必要はなく、少なくともスペーサ粒子分散液を着弾させる箇所がこれを満たせば良い。
【０１１０】
上記スペーサ粒子分散液やスペーサ粒子分散液中に含有される最も沸点の高い有機溶剤のスペーサ粒子分散液が吐出される基板に対しての後退接触角（θｒ）を５度以上とする方法としては、特に限定されるものではないが、例えば、基板の表面を低エネルギー表面とする方法や、前述したようにスペーサ粒子分散液を構成する分散媒体の組成を調整する方法等が挙げられ、いずれの方法を採っても良いし、両方法を併用しても良い。
【０１１１】
上記基板の表面を低エネルギー表面とする方法としては、特に限定されるものではないが、例えば、基板の表面にフッ素樹脂膜やシリコーン樹脂膜などの低エネルギー表面を有する樹脂膜を設ける方法や、基板の表面に配向膜と呼ばれる樹脂薄膜（通常は、厚み０．１μｍ以下）を設ける方法等が挙げられ、中でも、基板の表面は液晶分子の配向を規制する必要もあることから、上記配向膜を設ける方法を採ることが好ましい。
【０１１２】
上記配向膜としては、一般的にポリイミド樹脂膜が用いられる。上記ポリイミド樹脂膜は、有機溶剤に可溶なポリアミック酸を基板上に塗工した後、熱重合させたり、可溶性ポリイミド樹脂を基板上に塗工した後、乾燥させたりすることにより、作製することができる。上記ポリイミド樹脂膜の中でも、基板の表面をより低エネルギー表面とすることができることから、長鎖の側鎖や主鎖を有するポリイミド樹脂膜が好適に用いられる。
【０１１３】
基板上に設けられた上記配向膜は、液晶分子の配向を制御するために、表面をラビング処理されることが好ましい。なお、前記スペーサ粒子分散液を構成する分散媒体としては、上記配向膜を溶解したり配向膜中に浸透したりして、配向膜を汚染することのない溶媒を選択して用いることが好ましい。
【０１１４】
本発明の製造方法においては、スペーサ粒子分散液が吐出される基板の遮光領域に対応する領域中に上記低エネルギー表面を有する箇所を設けておき、着弾後のスペーサ粒子分散液の液滴が上記低エネルギー表面を有する箇所に存在するようにするために、この低エネルギー表面を有する箇所を狙ってスペーサ粒子分散液の液滴を着弾させることが好ましい。
【０１１５】
ここで言う遮光領域に対応する領域とは、例えば、基板がカラーフィルタ基板であればブラックマトリックスのことを意味し、また、２枚１組の基板の内の一方の基板（ＴＦＴ液晶パネルであればＴＦＴアレイ基板）を遮光領域を有する他方の基板と重ね合わせた際に、その遮光領域に対応する上記一方の基板上の領域（ＴＦＴアレイ基板であれば配線部等）のことを意味する。
【０１１６】
上記低エネルギー表面を有する箇所は、特に限定されるものではないが、表面エネルギーが４５ｍＮ／ｍ以下であることが好ましく、より好ましくは４０ｍＮ／ｍ以下である。  
【０１１７】
上記低エネルギー表面を有する箇所の表面エネルギーが４５ｍＮ／ｍを超えると、インクジェット装置で吐出できる程度の表面張力を有するスペーサ粒子分散液を使用する限り、スペーサ粒子分散液の液滴が低エネルギー表面を有する箇所で濡れ拡がってしまい、乾燥するにつれ、液滴が遮光領域に対応する領域中へと縮まりにくくなったり、液滴中のスペーサ粒子が遮光領域に対応する領域に移動しにくくなって、スペーサ粒子が基板の遮光領域に対応する領域からはみ出してしまうことがある。
【０１１８】
上記配向膜などからなる低エネルギー表面を有する箇所は、基板上のスペーサ粒子分散液を着弾させる箇所にのみ設けられていても良いし、基板の全面に設けられていても良いが、パターニングなどの工程を考慮すると、基板の全面に設けられていることが好ましい。
【０１１９】
本発明の製造方法においては、液晶表示装置を構成する一方の基板の遮光領域に対応する領域の特定の位置を狙ってスペーサ粒子分散液を吐出し、スペーサ粒子分散液の液滴をこの遮光領域に対応する領域の特定の位置に着弾させるわけであるが、この遮光領域に対応する領域の特定の位置中には、周囲と高低差を有する段差部分が設けられていても良い。
【０１２０】
遮光領域に対応する領域の特定の位置中に段差部分を設けることにより、この特定の位置中に着弾したスペーサ粒子分散液の液滴が段差部分を含むように着弾するため、この特定の位置中への液滴の着弾効率がより向上するとともに、着弾したスペーサ粒子分散液の液滴を乾燥する最終段階で液滴の乾燥中心が段差部分に擬似的に固定されるので、スペーサ粒子分散液の液滴が乾燥した後に、スペーサ粒子を上記特定の位置中に存在する段差部分の周辺のごく限られた位置に効率的に集めることができ、ひいてはスペーサ粒子を基板の遮光領域に対応する領域中により効率的かつより簡便に集めることができる。
【０１２１】
上記段差部分は、特に限定されるものではなく、例えば、基板上に設けられた配線等によって生じる非意図的な凹凸部であっても良いし、スペーサ粒子をより効率的に遮光領域に対応する領域中に集めるために意図的に設けられた凹凸部であっても良い。すなわち、本発明で言う段差部分とは、表面凹凸形状における凹部または凸部と平坦部（基準面）との段差部分を意味する。上記段差部分（凹凸部）の構造や形状は如何なる構造や形状であっても良く、特に限定されるものではない。また、上記段差部分は、全体が遮光領域に対応する領域の特定の位置中に存在していても良いし、一部が遮光領域に対応する領域の特定の位置からはみ出した状態で存在していても良い。
【０１２２】
図３は段差部分の例を示す断面図である。上記段差部分の具体例としては、特に限定されるものではないが、例えば、図３に示すように、ＴＦＴ液晶パネルでのＴＦＴアレイ基板におけるゲート電極やソース電極による段差部分｛図３の（ａ）〜（ｃ）、段差部分の高低差Ｂ：０．２μｍ程度｝、同じくＴＦＴアレイ基板におけるアレイによる段差部分｛図３の（ｄ）、段差部分の高低差Ｂ：１．０μｍ程度｝、カラーフィルタ基板におけるブラックマトリックス上での画色カラーフィルター間の凹部段差｛図３の（ｅ）〜（ｈ）、段差部分の高低差Ｂ：１．０μｍ程度｝等が挙げられる。
【０１２３】
本発明の製造方法においては、スペーサ粒子の粒子径をＤ（μｍ）、上記段差部分の高低差をＢ（μｍ）とした時に、段差部分の高低差Ｂが、０．０１（μｍ）＜｜Ｂ｜＜０．９５Ｄ（μｍ）の関係を満たすことが好ましい。なお、ここで言う段差部分の高低差Ｂとは、段差部分が凸部である場合には、平坦部（基準面）に対する凸部の高さを意味し、段差部分が凹部である場合には、平坦部（基準面）に対する凹部の深さを意味する。
【０１２４】
上記｜Ｂ｜が０．０１μｍ以下であると、スペーサ粒子分散液の液滴に段差部分を含ませて、乾燥後のスペーサ粒子を遮光領域に対応する領域中により効率的かつより簡便に集めることが困難となることがあり、逆に上記｜Ｂ｜が０．９５Ｄμｍ以上であると、スペーサ粒子による基板のギャップ調整効果を十分に得られなくなることがある。
【０１２５】
図４は乾燥過程を横から見た状態を示す模式図であり、（ａ）は段差部分がない場合を示し、（ｂ）は段差部分がある場合を示す。また、図５は乾燥過程を上から見た状態を示す模式図であり、（ａ）は段差部分がない場合を示し、（ｂ）は段差部分がある場合を示す。
【０１２６】
図４の（ａ）および図５の（ａ）に示すように、段差部分がない場合には、遮光領域に対応する領域の特定の位置中に一定の間隔（Ｓ１＝Ｓ２）でスペーサ粒子分散液を吐出しても、乾燥の過程で液滴１３の端部のいずれかの箇所が何らかの理由で固定されてしまい｛図４の（ａ）では真ん中の液滴１３以外は左端が乾燥中に固定されている｝、乾燥後のスペーサ粒子８がそれぞれの場所で１カ所に集まったとしても、その間隔は一定ではなくなり（Ｌ１≠Ｌ２）、スペーサ粒子８が画素領域に対応する領域中にはみ出してしまう。これに対し、図４の（ｂ）および図５の（ｂ）に示すように、段差部分１４がある場合には、たとえ乾燥の過程で液滴１３の端部のいずれかの箇所が何らかの理由で固定されてしまったとしても、さらに乾燥が進むにつれ、今度は段差部分１４で液滴１３の端部が固定される。この段差部分１４での固定力が強いため、先ほどの液滴１３の端部の固定は解除され、最終的に段差部分１４を含むように乾燥していくので、乾燥後のスペーサ粒子８はそれぞれの箇所で１カ所に集まり、かつ、その間隔はほぼ一定（Ｌ１≒Ｌ２）となって、画素領域に対応する領域中にはみ出すことはない。
【０１２７】
図６は段差部分にスペーサ粒子が残留した状態を示す模式図であり、（ａ）はスペーサ粒子が凸部に残留した状態を示し、（ｂ）はスペーサ粒子が凹部に残留した状態を示す。乾燥後のスペーサ粒子８が最終的に残留する位置は、図６の（ａ）に示すように、段差部分が凸部であればその凸部の角であることが多く、図６の（ｂ）に示すように、段差部分が凹部であればその凹部の中であることが多い。
【０１２８】
また、段差部分の作用に関しては、配線等により段差部分が形成されていたり、配線等の近傍に配向膜等の薄膜を挟んで段差部分が形成されていると、金属が存在するため、スペーサ粒子に表面修飾が施されている場合や荷電制御剤が含有されている場合には、静電的相互作用いわゆる静電的な電気泳動効果により、液滴中でスペーサ粒子がその部分に移動、吸着されていくとも考えられる。この場合、配線等の金属種を変えたり、例えばイオン性の官能基を使用するなど表面修飾に使用する化合物の官能基を変えたり、荷電制御剤の種類を調整して含有させたり、あるいは、例えばソース配線やゲート配線などの配線や基板全面に回路が破損しない程度の正または負の電圧を印加したりすること等により、スペーサ粒子の寄り集まりを静電的に制御することができる。
【０１２９】
本発明の液晶表示装置の製造方法においては、下記式（１）以上の間隔をもって、スペーサ粒子分散液を基板に対して吐出することが好ましい。なお、上記間隔は、着弾したスペーサ粒子分散液の液滴が乾燥しない間に次の液滴が吐出される場合のそれら液滴間の最低間隔である。
【０１３０】
【数１】
2010237686.tif 000002
ここで、Ｄはスペーサ粒子の粒子径（μｍ）であり、θはスペーサ粒子分散液と基板面との初期接触角である。
【０１３１】
上記式（１）未満の間隔でスペーサ粒子分散液を吐出しようとすると、インクジェット装置のヘッドのノズル口径を小さくしない場合には、吐出された液滴径（液滴量）が大きいままなので着弾径も大きくなって、液滴同士の合着が起きることがある。液滴同士の合着が起きると、乾燥過程でスペーサ粒子の凝集方向が一カ所に向かって起こることがなくなるため、結果として乾燥後のスペーサ粒子の配置精度が悪くなることがある。また、吐出された液滴径（液滴量）を小さくするためにインクジェット装置のヘッドのノズル口径を小さくすると、相対的にスペーサ粒子の粒子径がノズル口径に対して大きくなってしまうため、インクジェット装置のヘッドのノズルから安定的（常に同一方向に直線的）にスペーサ粒子分散液を吐出することが困難となって、飛行曲がりによりスペーサ粒子分散液の液滴の着弾位置精度が低下したり、さらに悪化するとスペーサ粒子によるノズルの閉塞が起こることがある。
【０１３２】
上記式（１）以上の間隔で吐出された結果として、スペーサ粒子の配置個数（散布密度）は、通常１ｍｍ平方の領域に５０〜３５０個であることが好ましい。この散布密度を満たす範囲であれば、ブラックマットリックスや配線等による遮光領域に対応する領域のどのような部分にどのようなパターンで配置しても良いが、画素領域に対応する領域へのはみ出しをより効果的に防止するためには、格子状の遮光領域からなるカラーフィルタに対しては、一方の基板上の上記格子状の遮光領域の格子点に対応する箇所を狙って配置することがより好ましい。
【０１３３】
なお、１箇所の配置位置におけるスペーサ粒子の個数は、配置箇所毎に異なるが、一般的には０〜１２個程度であって、平均個数として２〜６個程度であることが好ましい。この平均個数は、スペーサ粒子の粒子径とスペーサ粒子分散液中におけるスペーサ粒子の濃度とによって調整することができる。
【０１３４】
また、このように、スペーサ粒子分散液を吐出して液滴を基板上の狙いの位置に着弾させるためには、インクジェット装置のヘッドのスキャン（移動）を１回で行っても良いし、複数回に分けて行っても良い。特に、スペーサ粒子を配置しようとする間隔が式（１）未満の間隔である場合には、その間隔の整数倍の間隔で吐出し、いったん乾燥させた後、その間隔分だけ位置をずらして再度吐出する等の方法を採っても良い。また、インクジェット装置のヘッドのスキャン方向についても、１回毎に交互に変えて吐出（往復吐出）しても良いし、片方向への移動時のみに吐出（単方向吐出）しても良い。
【０１３５】
さらに、このような配置方法として、例えば、インクジェット装置のヘッドを基板面に対する垂線と角度を持つように傾け、スペーサ粒子分散液の液滴の吐出方向を変え（通常は、基板面に対する垂線と平行）、さらにヘッドと基板との相対速度をコントロールすることにより、着弾する液滴径を小さくして、よりいっそう遮光領域に対応する領域中にスペーサ粒子をおさめやすくすることもできる。
【０１３６】
［乾燥方法］
次に、基板上に着弾したスペーサ粒子分散液の液滴中の分散媒体を乾燥する工程について説明する。上記液滴中の分散媒体を乾燥する方法としては、特に限定されるものではないが、例えば、基板を加熱する方法、液滴に熱風を吹きつける方法等が挙げられ、いずれの方法を採っても良い。
【０１３７】
上記乾燥に当たっては、インクジェット装置のヘッドのノズルから基板上に吐出されたスペーサ粒子分散液の液滴を乾燥した後に、スペーサ粒子が、基板上に吐出された直後のスペーサ粒子分散液の液滴の径より小さい径の円内に存在するように乾燥することが好ましい。
【０１３８】
このように乾燥過程において、スペーサ粒子を吐出された直後のスペーサ粒子分散液の液滴の中央部付近に寄せ集めるためには、乾燥温度や乾燥時間などの乾燥条件、分散媒体の沸点、分散媒体の表面張力、分散媒体の配向膜に対する初期接触角（θ）、スペーサ粒子分散液中におけるスペーサ粒子の濃度等を適切な条件に設定することが好ましい。
【０１３９】
すなわち、スペーサ粒子を乾燥過程で吐出された直後の液滴の中央部付近に寄せ集めるためには、スペーサ粒子が基板上を移動する間に分散媒体がなくなってしまわないようにある程度の時間幅をもって乾燥することが好ましい。このため、分散媒体が急激に乾燥してしまうような乾燥条件は好ましくない。また、分散媒体は、高温で長時間配向膜と接触すると、配向膜を汚染して液晶表示装置の表示品質を損なうことがあるので、高温長時間の乾燥条件は好ましくない。
【０１４０】
また、分散媒体として常温で揮散しやすい分散媒体を用いたり、激しく揮散するような条件下でスペーサ粒子分散液を用いると、インクジェット装置のヘッドのノズル近辺のスペーサ粒子分散液が乾燥しやすくなって吐出性が損なわれたり、スペーサ粒子分散液の製造時や貯蔵タンク内での貯蔵時に乾燥によるスペーサ粒子の凝集が起こることがあるので、常温で揮散しやすい分散媒体を用いたり、激しく揮散するような条件下でスペーサ粒子分散液を用いることは好ましくない。
【０１４１】
さらに、基板の表面温度が比較的低い条件であっても、乾燥時間が著しく長くなると液晶表示装置の生産性が低下するので、低温長時間の乾燥条件も好ましくない。
【０１４２】
このような制約条件を考慮すると、本発明の製造方法においては、スペーサ粒子分散液の液滴が基板上に着弾した時点での基板の表面温度が、スペーサ粒子分散液の分散媒体中に含まれる最も低沸点の溶媒の沸点より２０℃以上低い温度であることが好ましい。
【０１４３】
上記基板の表面温度がスペーサ粒子分散液の分散媒体中に含まれる最も低沸点の溶媒の沸点より２０℃未満しか低くないと、最も低沸点の溶媒が急激に揮散して、乾燥過程においてスペーサ粒子が移動できなくなったり、甚だしい場合には、最も低沸点の溶媒の急激な沸騰によって、スペーサ粒子が液滴ごと基板上を動き回り、スペーサ粒子の配置精度が著しく低下することがある。
【０１４４】
また、スペーサ粒子分散液の液滴が基板上に着弾した後に基板の表面温度を徐々に上昇させながら分散媒体を揮散させる乾燥方法においては、スペーサ粒子分散液の液滴が基板上に着弾した時点での基板の表面温度が、スペーサ粒子分散液の分散媒体中に含まれる最も低沸点の溶媒の沸点より２０℃以上低い温度であって、かつ、乾燥が完了するまでの間の基板の表面温度が９０℃以下であることが好ましく、より好ましくは７０℃以下である。
【０１４５】
スペーサ粒子分散液の液滴が基板上に着弾した時点での基板の表面温度が最も低沸点の溶媒の沸点より２０℃未満しか低くないと、最も低沸点の溶媒が急激に揮散して、乾燥過程においてスペーサ粒子が移動できなくなったり、甚だしい場合には、最も低沸点の溶媒の急激な沸騰によって、スペーサ粒子が液滴ごと基板上を動き回り、スペーサ粒子の配置精度が著しく低下することがある。また、乾燥が完了するまでの間の基板の表面温度が９０℃を超えると、配向膜を汚染して、液晶表示装置の表示品質を損なうことがある。なお、ここで言う乾燥の完了とは、基板上に吐出されたスペーサ粒子分散液の液滴が消失した時点を意味する。
【０１４６】
［液晶表示装置の組立］
本発明の製造方法によって遮光領域に対応する領域の特定の位置にスペーサ粒子を配置した基板は、対向する基板と周辺シール材を介して加熱圧着し、基板間に形成された空隙に液晶を充填することにより、所望の液晶表示装置とすることができる。
【発明の効果】
【０１４７】
本発明の液晶表示装置の製造方法は、一定のパターンに従って配列された画素領域と画素領域を画する遮光領域とからなる液晶表示装置において、インクジェット装置を用いて、スペーサ粒子の分散したスペーサ粒子分散液を吐出し、上記遮光領域に対応する領域の特定の位置にスペーサ粒子を配置した基板とスペーサ粒子を配置していない基板とを、上記遮光領域に対応する領域の特定の位置に配置されたスペーサ粒子と液晶とを介して対向させた液晶表示装置の製造方法であって、スペーサ粒子分散液のスペーサ粒子分散液が吐出される基板に対しての後退接触角（θｒ）を５度以上としているので、スペーサ粒子を液晶表示装置基板の遮光領域に対応する領域中に効率的かつ高い精度で選択的に配置することが可能であって、スペーサ粒子に起因する消偏現象の発生や光抜けによるコントラストや色調の低下がなく、優れた表示品質を発現する液晶表示装置を得ることができる。
【０１４８】
また、本発明の液晶表示装置の製造方法は、スペーサ粒子分散液として少なくとも１種類の有機溶剤を含有するスペーサ粒子分散液を用い、上記有機溶剤の中で最も沸点の高い有機溶剤のスペーサ粒子分散液が吐出される基板に対しての後退接触角（θｒ）を５度以上とすることにより、上記効果がより確実なものとなる。
【図面の簡単な説明】
【０１４９】
【図１】液晶表示装置の一例を示す断面図である。
【図２】インクジェット装置のノズルからのスペーサ粒子分散液の液滴の吐出状態を示す模式図であり、（ａ）はメニスカスが軸対称でない場合を示し、（ｂ）はメニスカスが軸対称である場合を示す。
【図３】段差部分の例を示す断面図である。
【図４】乾燥過程を横から見た状態を示す模式図であり、（ａ）は段差部分がない場合を示し、（ｂ）は段差部分がある場合を示す。
【図５】乾燥過程を上から見た状態を示す模式図であり、（ａ）は段差部分がない場合を示し、（ｂ）は段差部分がある場合を示す。
【図６】段差部分にスペーサ粒子が残留した状態を示す模式図であり、（ａ）はスペーサ粒子が凸部に残留した状態を示し、（ｂ）はスペーサ粒子が凹部に残留した状態を示す。
【図７】実施例および比較例で用いた基板を示す模式図であり、（ａ）は上から見た場合を示し、（ｂ）は横から見た場合を示す。
【図８】スペーサ粒子の存在範囲の評価方法を示す模式図である。
【発明を実施するための形態】
【０１５０】
以下に実施例を挙げて本発明の態様を更に詳しく説明するが、本発明はこれら実施例にのみ限定されるものではない。
【０１５１】
［スペーサ種粒子の作製］
セパラブルフラスコ内に、ジビニルベンゼン１５重量部、イソオクチルアクリレート５重量部および重合開始剤として過酸化ベンゾイル１．  ３重量部を投入し、均一に攪拌混合した。次に、ポリビニルアルコール（商品名「クラレポバールＧＬ−０３」、クラレ社製）の３重量％水溶液２０重量部およびドデシル硫酸ナトリウム０．  ５重量部を投入し、均一に攪拌混合した後、イオン交換水１４０重量部を投入した。次いで、窒素ガス気流下、この混合水溶液を攪拌しながら８０℃で１５時間重合反応を行って微粒子を得た。得られた微粒子を熱水およびアセトンで十分に洗浄した後、分級操作を行い、アセトンを揮散させて、スペーサ種粒子（α）を作製した。得られたスペーサ種粒子（α）は、平均粒子径が４．０μｍであり、ＣＶ値が３．０％であった。また、同様にして、平均粒子径が３．０μｍであり、ＣＶ値が３．０％であるスペーサ種粒子（β）および平均粒子径が５．０μｍであり、ＣＶ値が３．０％であるスペーサ種粒子（γ）を作製した。
【０１５２】
［スペーサ粒子の作製］
上記で得られた３種類のスペーサ種粒子を用い、スペーサ種粒子５重量部をジメチルスルホキシド（ＤＭＳＯ）２０重量部、ヒドロキシメチルメタクリレート２重量部およびＮ−アクリルアミド１８重量部中に投入し、ソニケータによって分散させた後、均一に攪拌混合した。次に、反応系を窒素ガスで置換し、３０℃で２時間攪拌を継続した。次いで、反応系に１Ｎの硝酸水溶液で調製した０．１ｍｏｌ／Ｌの硝酸第２セリウムアンモニウム水溶液１０重量部を添加し、５時間重合反応を行った後、反応液を取り出し、３μｍのメンブランフィルターを用いて粒子と反応液とを濾別した。次いで、得られた粒子をエタノールおよびアセトンで十分に洗浄した後、真空乾燥器で減圧乾燥を行って、スペーサ粒子ＳＡ（α）、スペーサ粒子ＳＡ（β）およびスペーサ粒子ＳＡ（γ）を作製した。
【０１５３】
また、スペーサ種粒子（α）５重量部をＤＭＳＯ２０重量部、ヒドロキシメチルメタクリレート２重量部、メタクリル酸１６重量部およびラウリルアクリレート２重量部中に投入し、上記と同様にして、スペーサ粒子ＳＢ（α）を作製した。
【０１５４】
［スペーサ粒子分散液の調製］
上記で得られた４種類のスペーサ粒子を用い、かつ、分散媒体用の溶媒として表１に示す８種類の溶媒を用い、表２に示す組成の配合物とし、この配合物をソニケータによって十分に攪拌混合して均一に分散させた後、目開き１０μｍのステンレスメッシュで濾過し、凝集物を除去して、Ａ〜Ｎの１４種類のスペーサ粒子分散液を調製した。
【０１５５】
【表１】
2010237686.tif 000003
【０１５６】
【表２】
2010237686.tif 000004
【０１５７】
（実施例１〜実施例２０）および（比較例１〜比較例６）
スペーサ粒子分散液、被吐出基板および対向基板を表３（実施例）および表４（比較例）に示す組み合わせとして、下記の方法で液晶表示装置を作製した。
【０１５８】
［基板の準備］
図７は実施例で用いた基板を示す模式図であり、（ａ）は上から見た場合を示し、（ｂ）は横から見た場合を示す。
【０１５９】
液晶表示装置用の基板として、カラーフィルタ基板およびＴＦＴアレイ基板に存在する段差を模したＴＦＴアレイモデル基板を準備した。上記カラーフィルタ基板は、従来公知の方法により、ガラス基板の上に金属クロムからなるブラックマトリックス（幅：２５μｍ、縦：１５０μｍ間隔、横：７５μｍ間隔、厚み：０．２μｍ）を設け、赤、緑、青の３色からなるカラーフィルタ画素（厚み：１．５μｍ）をその間に形成した。さらに、その上にオーバーコート層およびＩＴＯ透明電極を設け、その上に、スピンコート法によってポリイミド樹脂溶液（商品名「サンエバーＳＥ１５０」、日産化学社製）を均一に塗布し、１５０℃で乾燥した後に２３０℃で１時間焼成して硬化させ、配向膜ＰＩ２（表面エネルギー：３９．０ｍＮ／ｍ）を形成した。また、別のポリイミド樹脂溶液（商品名「サンエバーＳＥ１３０」、日産化学社製）を用いた配向膜ＰＩ１（表面エネルギー：４６．０ｍＮ／ｍ）およびさらに別のポリイミド樹脂溶液（商品名「サンエバーＳＥ１２１１」、日産化学社製）を用いた配向膜ＰＩ３（表面エネルギー：２６．０ｍＮ／ｍ）も準備した。なお、配向膜の表面エネルギーは、表面張力が既知の有機溶剤数種の配向膜に対する初期接触角θを測定し、それらのｃｏｓθとそれら有機溶剤の表面張力との関係から臨界表面エネルギーを算出する既知の方法で求めた。
【０１６０】
また、表面が平滑なカラーフィルタ基板（図７の１５）を作製した。さらに、ＴＦＴアレイモデル基板は、ガラス基板上にカラーフィルタ基板のブラックマトリックスに相対する位置に銅箔からなる段差部分（幅：８μｍ、高低差：５ｎｍ）を設けておいた。そして、その上にＩＴＯ透明電極を設け、さらに上記方法で配向膜を形成した（図７の１６）。なお、段差部分の高低差を２００ｎｍにした基板も作製した。
【０１６１】
［インクジェット装置によるスペーサ粒子の配置］
取り付けられたヒーターで４５℃に加熱されたステージ上に上述の段差を有するＴＦＴアレイモデル基板を載せ、ピエゾ方式のヘッド先端に口径５０μｍのノズルを搭載したインクジェット装置にて、上記カラーフィルタ基板のブラックマトリックスに対応する段差部分を狙って、縦のライン１列おきに、縦のラインの上に１１０μｍ間隔でスペーサ粒子分散液の液滴を吐出し、縦１１０μｍ×横１５０μｍのピッチでスペーサ粒子を配置した。なお、吐出の際のノズル（ヘッド面）と基板との間隔は０．５ｍｍとし、ダブルパルス方式を用いた。次いで、ステージ上の基板に吐出されたスペーサ粒子分散液が目視で完全に乾燥したのを確認した後、さらに残留した分散媒体を除去し、スペーサ粒子を基板に固着させるために、１５０℃に加熱されたホットプレート上に移して加熱し、１５分放置した。なお、粘度の高いスペーサ粒子分散液については、インクジェット装置のヘッドを加温して吐出した。
【０１６２】
［液晶表示装置の作製］
上記のようにしてスペーサ粒子を配置したＴＦＴアレイモデル基板と対向基板であるカラーフィルタ基板との周辺部をシール材を介して貼り合わせ、シール材を１５０℃で１時間加熱することにより硬化させて、セルギャップがスペーサ粒子の粒子径となるような空セルを作製した後、この空セルに真空法で液晶を充填し、封口剤で注入口を封止して、液晶表示装置を作製した。
【０１６３】
［性能評価］
上記で得られた液晶表示装置の性能（１．スペーサ粒子の散布密度、２．平均スペーサ粒子数、３．スペーサ粒子の配置精度、４．スペーサ粒子の存在範囲、５．表示品質）を以下の方法で評価した。その結果は表３（実施例）および表４（比較例）に示すとおりであった。
【０１６４】
１．スペーサ粒子の散布密度
１ｍｍ２あたりに散布されているスペーサ粒子の個数を測定した。
【０１６５】
２．平均スペーサ粒子数
上記１ｍｍ２の範囲内で、１ドット（配置位置）あたりに凝集しているスペーサ粒子の個数を測定し、平均値を求めた。ただし、比較例１〜比較例６の液晶表示装置は、スペーサ粒子が凝集していなかったので、平均スペーサ粒子数を求めることができなかった。
【０１６６】
３．スペーサ粒子の配置精度
基板上に吐出されたスペーサ粒子分散液の液滴が乾燥した後のスペーサ粒子の配置状態を電子顕微鏡で観察し、下記判定基準によりスペーサ粒子の配置精度を評価した。
〔判定基準〕
○‥‥ほとんど全てのスペーサ粒子が遮光領域に対応する領域中に配置されていた。
△‥‥一部のスペーサ粒子が遮光領域に対応する領域中からはみ出した位置に配置されていた。
×‥‥多くのスペーサ粒子が遮光領域に対応する領域中からはみ出した位置に配置されていた。
【０１６７】
４．スペーサ粒子の存在範囲
図８はスペーサ粒子の存在範囲の評価方法を示す模式図である。図８に示すように、遮光領域に対応する領域の中心線から両側に等間隔で２本の平行線を引き、この２本の平行線に囲まれた範囲に個数で９５％以上のスペーサ粒子が存在する平行線間の距離ｄ（μｍ）を１ｍｍ２の範囲内で測定した。
【０１６８】
５．表示品質
液晶表示装置に所定の電圧を印加して、スペーサ粒子に起因する光抜け等の表示不良の有無を電子顕微鏡で観察し、下記判定基準により表示品質を評価した。
〔判定基準〕
○‥‥画素領域（表示部）に対応する領域中にスペーサ粒子はほとんど存在せず、スペーサ粒子に起因する光抜け等の表示不良は全く認められず、優れた表示品質であった。
△‥‥画素領域（表示部）に対応する領域中にスペーサ粒子が若干存在しており、スペーサ粒子に起因する光抜け等の表示不良が若干認められた。
×‥‥画素領域（表示部）に対応する領域中にスペーサ粒子が多数存在しており、スペーサ粒子に起因する光抜け等の表示不良が著しく認められた。
【０１６９】
【表３】
2010237686.tif 000005
【０１７０】
【表４】
2010237686.tif 000006
【０１７１】
表３から明らかなように、本発明の製造方法による実施例１〜実施例２０の液晶表示装置は、いずれもスペーサ粒子の散布密度、平均スペーサ粒子数、スペーサ粒子の配置精度、スペーサ粒子の存在範囲および表示品質の全てについて優れていた。
【０１７２】
これに対し、表４から明らかなように、スペーサ粒子分散液の被吐出基板に対する後退接触角（θｒ）が５度未満であった比較例１〜比較例６の液晶表示装置は、スペーサ粒子が凝集していなかったので、平均スペーサ粒子数を求めることができず、かつ、スペーサ粒子の配置精度が悪く、スペーサ粒子の存在範囲も広かったため、表示品質が悪かった。
【産業上の利用可能性】
【０１７３】
以上述べたように、本発明の液晶表示装置の製造方法によれば、インクジェット装置を用いて、スペーサ粒子を液晶表示装置の基板の遮光領域（非表示部）に対応する領域中に効率的かつ高い精度で選択的に配置することが可能であるので、スペーサ粒子に起因する消偏現象の発生や光抜けによるコントラストや色調の低下がなく、優れた表示品質を発現する液晶表示装置を効率的に製造することができる。
【符号の説明】
【０１７４】
１：透明基板
２：偏光板
３：透明電極
４：カラーフィルタ
５：ブラックマトリクス
６：オーバーコート
７：液晶
８：スペーサ粒子
９：配向膜
１０：シール材
１１：メニスカス
１２：スペーサ粒子分散液
１３：着弾したスペーサ粒子分散液の液滴
１４：段差部分
１５：カラーフィルタ基板
１６：ＴＦＴアレイモデル基板
Ｂ：段差部分の高さ
ｄ：個数で９５％以上のスペーサ粒子が存在する平行線間の距離
【図１】
2010237686.tif 000007
【図２】
2010237686.tif 000008
【図３】
2010237686.tif 000009
【図４】
2010237686.tif 000010
【図５】
2010237686.tif 000011
【図６】
2010237686.tif 000012
【図７】
2010237686.tif 000013
【図８】
2010237686.tif 000014